ГИПСОВЫЕ СМЕСИ ДЛЯ ФОРМИРОВАНИЯ ТВЕРДЫХ МАТЕРИАЛОВ

1. Смесь для применения в соединении с водой с получением суспензии, которая гидратирует с образованием высокопрочного настилочного состава, содержащая:
от приблизительно 50 до приблизительно 98 мас.% полугидрата сульфата кальция;
от приблизительно 0,002 до приблизительно 1 мас.% полисахарида; и
от приблизительно 0,02 до приблизительно 2,5 мас.% лигносульфоната.
6
2. Смесь по п.1, отличающаяся тем, что указанный полисахарид содержит компонент, выбранный из группы, состоящей из: ксантановой камеди, камеди Diutan и неионного гомополисахарида, средняя молекулярная масса которого превышает или равна 5·10.
3. Смесь по п.1, отличающаяся тем, что указанный полисахарид содержит гетерополисахарид, присутствующий в массовом соотношении, составляющем от приблизительно 0,01 до приблизительно 0,5%.
4. Смесь по п.1, отличающаяся тем, что указанный полисахарид присутствует в массовом соотношении, составляющем от приблизительно 0,02 до приблизительно 0,25%, и более особенно от приблизительно 0,025 до приблизительно 1,25%.
5. Смесь по п.1, отличающаяся тем, что указанный лигносульфонат присутствует в массовом соотношении, составляющем от приблизительно 0,025 до приблизительно 0,625%.
3
6. Смесь по п.1, отличающаяся тем, что дополнительно содержит воду и песок в комбинации с указанной смесью с образованием суспензии, при этом указанный песок присутствует в массовом соотношении, составляющем от приблизительно 1,9:1 до 3,5:1 к указанной смеси, и более особенно в массовом соотношении, составляющем, по меньшей мере, приблизительно 2,3:1 к указанной смеси (в единицах фт песка:80 фунтов сухой смеси).
3
7. Смесь по п.1, отличающаяся тем, что дополнительно содержит воду и песок в комбинации с указанной смесью с образованием суспензии, при этом указанный песок присутствует в массовом соотношении, составляющем, по меньшей мере, приблизительно 2,5:1, и более особенно в массовом соотношении, составляющем, по меньшей мере, приблизительно 3:1 (в единицах фт песка:80 фунтов сухой смеси).
8. Смесь по п.1, отличающаяся тем, что указанный полугидрат сульфата кальция состоит из, по меньшей мере, приблизительно 90% альфа-полугидрата из щебня крупной фракции.
9. Суспензия, которая гидратирует с образованием высокопрочного настилочного состава, содержащая:
первую смесь, содержащую:
от приблизительно 50 до приблизительно 98 мас.% полугидрата сульфата кальция;
от приблизительно 0,002 до приблизительно 1 мас.% полисахарида;
от приблизительно 0,02 до приблизительно 2,5 мас.% лигнина; и
3
воду и песок, смешанные с указанной первой смесью с образованием суспензии, при этом указанный песок присутствует в массовом соотношении, составляющем, по меньшей мере, приблизительно 2,5:1 (в единицах фт песка:80 фунтов сухой смеси).
10. Суспензия по п.9, отличающаяся тем, что указанный лигнин является лигносульфонатом.